(57)【要約】【課題】緑色系色素としての色目が良好であり、高輝度を呈する組成物および該組成物を含むカラーフィルタを提供する。【解決手段】６００〜７００ｎｍに最大吸収波長を有するフタロシアニン化合物（１）および７００ｎｍを超え７５０ｎｍ以下に最大吸収波長を有するフタロシアニン化合物（２）を含む、組成物。【選択図】なし【特許請求の範囲】
【請求項１】
６００〜７００ｎｍに最大吸収波長を有するフタロシアニン化合物（１）および７００ｎｍを超え７５０ｎｍ以下に最大吸収波長を有するフタロシアニン化合物（２）を含む、組成物。
【請求項２】
前記フタロシアニン化合物（２）は、前記フタロシアニン化合物（１）１００重量部に対して、０．１〜５０重量部含まれる、請求項１に記載の組成物。
【請求項３】
前記フタロシアニン化合物（１）は、下記式（１）：
【化１】
2014028950.tif 000027
上記式（１）中、Ｚ1〜Ｚ16は、それぞれ独立して、水素原子、ハロゲン原子または下記式（３）：
【化２】
2014028950.tif 000028
上記式（３）中、Ｒ1は、ハロゲン原子、炭素原子数１〜２０個のアルキル基、炭素原子数１〜２０個のアルコキシ基、シアノ基、ニトロ基、またはエステル基（−ＣＯＯＲ2：Ｒ2は、炭素原子数１〜２０個のアルキル基である）を表わし、
ｍは、０〜５の整数である；
で示される置換フェノキシ基（１）を表わし、
Ｍは、無金属、金属、金属酸化物または金属ハロゲン化物を表わし、
この際、Ｚ1〜Ｚ16のうち、１〜５個が置換フェノキシ基（１）であり、残りが水素原子またはハロゲン原子である；
で示されるフタロシアニン化合物（１−１）、
上記式（１）中、Ｚ1〜Ｚ16は、それぞれ独立して、水素原子、ハロゲン原子または下記式（４）：
【化３】
2014028950.tif 000029
上記式（４）中、Ｒ3は炭素原子数１〜５個のアルキレン基を表わし、
Ｒ4は、炭素原子数１〜５個のアルキル基を表わし、
Ｒ5は、ハロゲン原子、炭素原子数１〜２０個のアルキル基、炭素原子数１〜２０個のアルコキシ基、シアノ基、ニトロ基、またはエステル基（−ＣＯＯＲ6：Ｒ6は、炭素原子数１〜２０個のアルキル基である）を表わし、
ａは、１または２であり、
ｂは、０〜４の整数である；
で示される−ＣＯＯＲ3ＯＲ4含有フェノキシ基を表わし、
Ｍは、無金属、金属、金属酸化物または金属ハロゲン化物を表わし、
この際、Ｚ1〜Ｚ16のうち、１個以上４個未満が−ＣＯＯＲ3ＯＲ4含有フェノキシ基であり、残りが水素原子またはハロゲン原子である；
で示されるフタロシアニン化合物（１−２）、または
上記式（１）中、Ｚ1〜Ｚ16は、それぞれ独立して、ハロゲン原子を表わし、
Ｍは、無金属、金属、金属酸化物または金属ハロゲン化物を表わす；
で示されるフタロシアニン化合物（１−３）である、請求項１または２に記載の組成物。
【請求項４】
前記フタロシアニン化合物（２）は、下記式（２）：
【化４】
2014028950.tif 000030
上記式（２）中、Ｚ1'〜Ｚ16'は、それぞれ独立して、ハロゲン原子または下記式（５）：
【化５】
2014028950.tif 000031
上記式（５）中、Ｒ7は、ハロゲン原子、炭素原子数１〜２０個のアルキル基、炭素原子数１〜２０個のアルコキシ基、シアノ基、ニトロ基、またはエステル基（−ＣＯＯＲ8：Ｒ8は、炭素原子数１〜２０個のアルキル基である）を表わし、
ｎは、０〜５の整数である；
で示される置換フェノキシ基（２）を表わし、
Ｍは、無金属、金属、金属酸化物または金属ハロゲン化物を表わし、
この際、Ｚ1'〜Ｚ16'のうち、３〜１６個が置換フェノキシ基（２）であり、残りがハロゲン原子である;
で示されるフタロシアニン化合物（２−１）である、請求項１〜３のいずれか１項に記載の組成物。
【請求項５】
請求項１〜４のいずれか１項に記載の組成物を含む、カラーフィルタ。
【発明の詳細な説明】
【技術分野】
【０００１】
本発明は、特定の波長領域に最大吸収波長を有するフタロシアニン化合物（１）および（２）を含む組成物、ならびに該組成物を含むカラーフィルタに関するものである。より詳しくは、本発明は、高輝度であり、良好な色目を呈するカラーフィルタの緑色系色素として用いられる組成物および該組成物を含むカラーフィルタに関する。
【背景技術】
【０００２】
液晶ディスプレイ（ＬＣＤ：Ｌｉｑｕｉｄ  Ｃｒｙｓｔａｌ  Ｄｉｓｐｌａｙ）や撮像装置等に用いるカラーフィルタは、一般に、ガラス、プラスチック、撮像素子または薄膜トランジスター等の基板、該基板の上に微細な着色画素のパターン配列による赤（Ｒ）、緑（Ｇ）、青（Ｂ）の三原色画素と、これらの画素間に設けられた遮光層であるブラックマトリックスとを形成することにより製造されている。これら画素及びブラックマトリックスは、感光性の着色組成物を基板上に塗布し、加熱乾燥（プリベーク）して塗膜を形成し、この塗膜に紫外線を照射して露光し、さらに現像し未露光部分をアルカリ洗浄して除去し、さらに後硬化（ポストベーク）して形成される。
【０００３】
カラーフィルタを使用したＬＣＤは、パーソナルコンピュータ用途に加え、色再現性をさらに向上させた大型の液晶テレビもまた盛んに開発されている。ＬＣＤの競争は激化しており、カラーフィルタの良好な色目、高輝度化および色再現性などの質の向上が強く求められている。
【０００４】
例えば、カラーフィルタの緑（Ｇ）の画素に、ハロゲン化亜鉛フタロシアニン緑色顔料と青色色素（銅フタロシアニン顔料）を含む緑色顔料着色樹脂組成物を使用することが提案されている（特許文献１）。特許文献１では、青色色素（銅フタロシアニン顔料）がハロゲン化亜鉛フタロシアニン緑色顔料の画素の欠けを抑制し、パターンの直線性に優れ、光漏れがなく色純度が高く、高輝度、高コントラストであるカラーフィルタが得られることが記載されているが、実際には青色色素の配合割合を増やすにつれて輝度が低下していた。
【先行技術文献】
【特許文献】
【０００５】
【特許文献１】特開２０１２−７２２５２号公報
【発明の概要】
【発明が解決しようとする課題】
【０００６】
実際のところ、上記特許文献１に記載の緑色顔料着色樹脂組成物をもってしても、十分な輝度及び色目（色純度）とはいえず、輝度や色目（色純度）をさらに向上させることが可能な技術が望まれている。
【０００７】
したがって、本発明は、上記事情を鑑みてなされたものであり、緑色系色素としての色目が良好であり、高輝度を呈する組成物および該組成物を含むカラーフィルタを提供することを目的とする。
【課題を解決するための手段】
【０００８】
本発明者は、上記の問題を解決すべく、鋭意研究を行った結果、特定の波長領域に最大吸収波長を有するフタロシアニン化合物（１）および（２）を含有する組成物が、緑色系色素として良好な色目（色純度）を呈し、高い輝度を有することを見出し、本発明を完成するに至った。
【０００９】
すなわち、上記目的は、６００〜７００ｎｍに最大吸収波長を有するフタロシアニン化合物（１）および７００ｎｍを超え７５０ｎｍ以下に最大吸収波長を有するフタロシアニン化合物（２）を含む、組成物によって達成される。
【発明の効果】
【００１０】
本発明の組成物は、緑色系色素としての色目（色純度）が良好であり、高輝度を呈する。このため、当該組成物は、カラーフィルタに好適に使用できる。
【発明を実施するための最良の形態】
【００１１】
以下、本発明の実施の形態を説明する。なお、本発明の構成要件及び実施の形態等について以下に詳細に説明するが、これらは本発明の実施態様の一例であり、これらの内容に限定されるものではない。
【００１２】
本発明の第一は、６００〜７００ｎｍに最大吸収波長を有するフタロシアニン化合物（１）および７００ｎｍを超え７５０ｎｍ以下に最大吸収波長を有するフタロシアニン化合物（２）を含む、組成物である。
【００１３】
以下では、「６００〜７００ｎｍに最大吸収波長を有するフタロシアニン化合物（１）」を単に「フタロシアニン化合物（１）」、「７００ｎｍを超え７５０ｎｍ以下に最大吸収波長を有するフタロシアニン化合物（２）」を単に「フタロシアニン化合物（２）」とも称する。
【００１４】
本発明の組成物は、上記のような特定の波長領域に最大吸収波長を有するフタロシアニン化合物（１）に、さらに特定の波長領域に最大吸収波長を有するフタロシアニン化合物（２）を添加したものである。かような組成とすることにより、本発明の組成物は、緑色の色目（色純度）が良好となり、カラーフィルタとして用いた場合、その輝度が向上する。以下、そのメカニズムについて説明するが、下記メカニズムは推定であり、本発明の範囲をなんら制限するものではない。
【００１５】
カラーフィルタの緑（Ｇ）の画素は、不要光である赤色波長領域の６００ｎｍを超え、７００ｎｍ以下の吸光度が高く（すなわち、透過率が低く）、５００〜６００ｎｍの緑色波長領域における吸光度が低い（すなわち、透過率が高い）ものが要求される。本発明の組成物は、６００〜７００ｎｍに最大吸収波長を有するフタロシアニン化合物（１）に加え、さらに、７００ｎｍを超え、７５０ｎｍ以下に最大吸収波長を有するフタロシアニン化合物（２）を含有している。このようなフタロシアニン化合物（２）の吸収帯は、最大吸収波長の前後にわたって広がりを有しており、最大吸収波長に対して短波長側の６２０〜７００ｎｍに第２の吸収ピーク（サブピーク）を有していることが好ましい。さらにフタロシアニン化合物（２）は、５３０〜６００ｎｍの吸光度が極めて低い（すなわち、透過率が高い）特長を持つことが好ましい。フタロシアニン化合物（２）の短波長側のサブピークの吸収波長がフタロシアニン化合物（１）の最大吸収波長に近い組み合わせを用いると、フタロシアニン化合物（１）の吸光特性を維持しながらも、単独で用いた場合よりも全体の吸収波長を長波長側に移動することができる。こうしたことから緑の画素に不要となる赤色波長領域（６００ｎｍを超え、７００ｎｍ以下）の吸光度が、緑色波長領域（５００〜６００ｎｍ）の吸光度と比較して、相対的に大きくなる。つまり、緑色波長領域である５００〜６００ｎｍの吸光度が、赤色波長領域等の他の波長領域と比較して、相対的に低くなる（すなわち、透過率が高い）。その結果、本発明の組成物は、カラーフィルタに使用した際、高輝度であり、緑色系色素として良好な色目を呈することができる。
【００１６】
また、本発明の組成物は、７００ｎｍを超え、７５０ｎｍ以下に最大吸収波長を有するフタロシアニン化合物（２）を含んでいる。近年、ＬＣＤはバックライトに白色ＬＥＤ（Ｌｉｇｈｔ  Ｅｍｉｔｔｉｎｇ  Ｄｉｏｄｅ）を採用するケースが増加しているが、白色ＬＥＤからは弱い光ではあるが７００〜７５０ｎｍの近赤外光が発光されている。また特に短波長ＬＥＤでＲＧＢ蛍光体を光らせるタイプのＬＥＤからは、７１０ｎｍ付近に強めの発光がみられる。本発明の組成物を、バックライト光源としてＬＥＤを用いたＬＣＤに使用した場合、ＬＥＤの余分な発光である７００〜７５０ｎｍの波長をカットすることができるという効果もまた、奏する。いずれの方式のＬＥＤであろうとバックライトから上記波長範囲の光が発せられると、その周辺に当該波長範囲の光を光通信手段として使用する機器、たとえば、エアコン、ビデオデッキ等のリモコンといった周辺電子機器、さらには伝送系光通信機器の誤動作を誘発する虞があるが、本発明の組成物を用いることにより、周辺機器の誤作動を防止する効果もまた得ることができる。
【００１７】
したがって、本発明の組成物はカラーフィルタに使用した際、緑色の色目が良好であり、高輝度であると共に、７００〜７５０ｎｍの波長の光をカットすることができるという効果も奏する。
【００１８】
さらに、本発明によれば、フタロシアニン化合物（１）および（２）を適切に選択することにより、フタロシアニン化合物（１）および（２）を含む組成物の耐熱性を向上させることができる。組成物を安定化させるためのフタロシアニン化合物（１）および（２）の具体的な構造は、下記で詳述するが、たとえば、本発明の組成物を電子機器に使用した場合、その挙動を安定させることができる。
【００１９】
本発明の組成物中に含まれるフタロシアニン化合物（１）および（２）の比率は、上記の効果を得ることができれば特に限定されないが、フタロシアニン化合物（２）が、フタロシアニン化合物（１）１００重量部に対して、０．１〜５０重量部含まれていると好ましく、１〜３０重量部含まれているとより好ましい。さらに、フタロシアニン化合物（２）は、フタロシアニン化合物（１）１００重量部に対して、５〜２０重量部であると好ましい。フタロシアニン化合物（１）の含有量に対するフタロシアニン化合物（２）の含有量を０．１重量部以上とすることにより、組成物の緑色波長領域（５００〜５５０ｎｍ）の透過率を、赤色波長領域（６００〜７００ｎｍ）の透過率と比較して十分に大きくすることができる。さらに、フタロシアニン化合物（１）の含有量に対するフタロシアニン化合物（２）の含有量を１重量部以上とすることにより、前記効果をより顕著に得ることができる。一方、フタロシアニン化合物（１）の含有量に対するフタロシアニン化合物（２）の含有量を５０重量部以下とすることにより、フタロシアニン化合物（１）による効果、特に緑色系色素としての十分な色目を達成することができる。さらに、フタロシアニン化合物（１）の含有量に対するフタロシアニン化合物（２）の含有量を３０重量部以下とすることにより、前記効果をより顕著に得ることができる。
【００２０】
本発明の組成物に含まれるフタロシアニン化合物（１）および（２）について、以下、具体的に説明する。
【００２１】
［フタロシアニン化合物（１）］
本発明組成物に含まれるフタロシアニン化合物（１）は、６００〜７００ｎｍに最大吸収波長を有するフタロシアニン化合物である。そして、上記範囲に最大吸収波長を有するフタロシアニン化合物（１）の中でも、特に、下記のフタロシアニン化合物（１−１）、（１−２）、（１−３）に示す構造であると好ましい。すなわち、フタロシアニン化合物（１）は、下記式（１）：
【００２２】
【化１】
2014028950.tif 000002
【００２３】
上記式（１）中、Ｚ1〜Ｚ16は、それぞれ独立して、水素原子、ハロゲン原子または下記式（３）：
【００２４】
【化２】
2014028950.tif 000003
【００２５】
上記式（３）中、Ｒ1は、ハロゲン原子、炭素原子数１〜２０個のアルキル基、炭素原子数１〜２０個のアルコキシ基、シアノ基、ニトロ基、またはエステル基（−ＣＯＯＲ2：Ｒ2は、炭素原子数１〜２０個のアルキル基である）を表わし、
ｍは、０〜５の整数である；
で示される置換フェノキシ基（１）を表わし、
Ｍは、無金属、金属、金属酸化物または金属ハロゲン化物を表わし、
この際、Ｚ1〜Ｚ16のうち、１〜５個が置換フェノキシ基（１）であり、残りが水素原子またはハロゲン原子である；
で示されるフタロシアニン化合物（１−１）、
上記式（１）中、Ｚ1〜Ｚ16は、それぞれ独立して、水素原子、ハロゲン原子または下記式（４）：
【００２６】
【化３】
2014028950.tif 000004
【００２７】
上記式（４）中、Ｒ3は、炭素原子数１〜５個のアルキレン基を表わし、
Ｒ4は、炭素原子数１〜５個のアルキル基を表わし、
Ｒ5は、ハロゲン原子、炭素原子数１〜２０個のアルキル基、炭素原子数１〜２０個のアルコキシ基、シアノ基、ニトロ基、またはエステル基（−ＣＯＯＲ6：Ｒ6は、炭素原子数１〜２０個のアルキル基である）を表わし、
ａは、１または２であり、
ｂは、０〜４の整数である；
で示される−ＣＯＯＲ3ＯＲ4含有フェノキシ基を表わし、
Ｍは、無金属、金属、金属酸化物または金属ハロゲン化物を表わし、
この際、Ｚ1〜Ｚ16のうち、１個以上４個未満が−ＣＯＯＲ3ＯＲ4含有フェノキシ基であり、残りが水素原子またはハロゲン原子である；
で示されるフタロシアニン化合物（１−２）、または
上記式（１）中、Ｚ1〜Ｚ16は、それぞれ独立して、ハロゲン原子を表わし、
Ｍは、無金属、金属、金属酸化物または金属ハロゲン化物を表わす；
で示されるフタロシアニン化合物（１−３）であると好ましい。
【００２８】
なお、フタロシアニン化合物（１−１）、（１−２）、（１−３）は、単独で使用されてもよいし、あるいは、２種以上を組み合わせて使用されてもよい。
【００２９】
以下、フタロシアニン化合物（１−１）、（１−２）および（１−３）について、具体的に説明する。なお、本明細書において、式（１）における、Ｚ1、Ｚ4、Ｚ5、Ｚ8、Ｚ9、Ｚ12、Ｚ13及びＺ16は、それぞれ、フタロシアニン核の８箇所のα位に置換する置換基を表わすため、これらの置換基をα位の置換基とも称する。また、同様にして、式（１）における、Ｚ2、Ｚ3、Ｚ6、Ｚ7、Ｚ10、Ｚ11、Ｚ14及びＺ15は、それぞれ、フタロシアニン核の８箇所のβ位に置換する置換基を表わすため、これらの置換基をβ位の置換基とも称する。β位の置換基は耐熱性の向上に、α位の置換基は溶媒溶解性の向上に、それぞれ、効果があるので、両者をバランスよく配合することが好ましい。
【００３０】
（フタロシアニン化合物（１−１）：フタロシアニン染料）
フタロシアニン化合物（１−１）について、以下、説明する。
【００３１】
上記式（１）において、フタロシアニン核のα位およびβ位の置換基である、Ｚ1〜Ｚ16は、それぞれ独立して、水素原子、ハロゲン原子または下記式（３）：
【００３２】
【化４】
2014028950.tif 000005
【００３３】
で示される置換フェノキシ基（１）（本明細書では、単に「置換フェノキシ基（１）」とも称する）を表わす。この際、Ｚ1〜Ｚ16は、同一であってもあるいは異なるものであってもよい。また、置換フェノキシ基（１）は、Ｚ1〜Ｚ16のいずれの位置に置換してもよい。すなわち、水素原子、ハロゲン原子または置換フェノキシ基（１）がフタロシアニン核のα位およびβ位に占める位置は、任意であり特に制限されない。
【００３４】
上記式（１）中のＺ1〜Ｚ16のうち、１〜５個が置換フェノキシ基（１）で置換されており、残りが水素原子および／またはハロゲン原子である。置換フェノキシ基（１）の導入数が上記範囲外であると、得られるフタロシアニン化合物の最大吸収波長が６００〜７００ｎｍの範囲から外れてしまうことがある。Ｚ1〜Ｚ16のうち、置換フェノキシ基（１）は、１．５〜４個であると好ましく、２〜３個であるとより好ましい。このとき、残りがすべてハロゲン原子であると好ましい。
【００３５】
なお、下記に詳述するが、一般的に、置換フェノキシ基（１）の導入数が多いと、共役が拡大して、得られるフタロシアニン化合物（１）の最大吸収波長が長波長側に移動する（長波長側にシフトする）傾向がある。また、中心金属Ｍが三価以上の金属、金属酸化物または金属ハロゲン化物（たとえば、Ｍが塩化インジウム）である場合には、置換フェノキシ基（１）の導入数が同じであっても、三価未満の金属を含むフタロシアニン化合物と比較して、三価以上の金属を含むフタロシアニン化合物の最大吸収波長は長波長側に移動する傾向がある。このため、中心金属Ｍが三価以上の金属、金属酸化物または金属ハロゲン化物である場合、Ｚ1〜Ｚ16は、１個以上３個未満の置換フェノキシ基（１）で置換され、残りが水素原子および／またはハロゲン原子であることが好ましい。さらに、Ｚ1〜Ｚ16は、１〜２個の置換フェノキシ基（１）で置換され、残りが水素原子および／またはハロゲン原子であることがより好ましい。
【００３６】
本発明の組成物に含まれるフタロシアニン化合物（１−１）は、一種の化合物である場合に加えて、複数の種類の化合物が混合物の形態で存在することをも包含する。例えば上記式（１）中のＺ1〜Ｚ16の置換基である、水素原子、ハロゲン原子または置換フェノキシ基（１）の数は、各フタロシアニン化合物中のそれぞれの平均として表わされるため、必ずしも整数にならない。
【００３７】
ここで、ハロゲン原子は、特に制限されるものではなく、フッ素原子、塩素原子、臭素原子およびヨウ素原子のいずれも選択し得るものである。好ましくは、フッ素原子、塩素原子および臭素原子であり、特に好ましくは塩素原子である。
【００３８】
置換フェノキシ基（１）を示す上記式（３）において、Ｒ1は、ハロゲン原子、炭素原子数１〜２０個のアルキル基、炭素原子数１〜２０個のアルコキシ基、シアノ基、ニトロ基、またはエステル基（−ＣＯＯＲ2：Ｒ2は、炭素原子数１〜２０個のアルキル基である）を表わす。Ｒ1は、ハロゲン原子、炭素原子数１〜８個のアルキル基、炭素原子数１〜８個のアルコキシ基、またはエステル基であると好ましく、エステル基であると特に好ましい。
【００３９】
また、置換フェノキシ基（１）を示す上記式（３）において、ｍは、フェノキシ基に−Ｒ1が結合する数を表わし、０〜５の整数であり、溶媒への溶解性を向上させるため、ｍは、１〜３であると好ましく、１〜２であるとより好ましい。ここで、−Ｒ1の結合位置は、特に制限されない。例えばｍが１であるとき、−Ｒ1基のベンゼン環上の置換位置は、特に限定されず、オルト位（２位）、メタ位（３位）またはパラ位（４位）のいずれかの位置に配置されうる。色目、輝度、溶媒溶解性などを考慮すると、２位、４位であると好ましく、４位であると特に好ましい。比較的嵩高い置換基−Ｒ1を４位に配置すると、得られるフタロシアニン化合物は、特にバックライトの光の強さが強い波長である５２０〜５６０ｎｍ付近の透過率が高くなる。また、比較的嵩高い置換基−Ｒ1を４位に配置すると、得られるフタロシアニン化合物の溶媒溶解性が向上する。また、ｍが２であるとき、−Ｒ1基のベンゼン環上の置換位置は、特に限定されないが、色目、輝度、溶媒溶解性などを考慮すると、２，４位、２，５位、２，６位、３，４位などが好ましく、２，４位、２，６位がより好ましい。なお、ｍが２以上である時、Ｒ1は、互いに同一であってもあるいは異なるものであってもよい。
【００４０】
Ｒ1のハロゲン原子は、フッ素原子、塩素原子、臭素原子およびヨウ素原子のいずれであってもよい。好ましくは、フッ素原子、塩素原子であり、特に好ましくは塩素原子である。
【００４１】
Ｒ1の炭素原子数１〜２０個のアルキル基は、直鎖状、分枝鎖状又は環状のいずれでもよい。Ｒ1のアルキル基は、例えば、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、ｉｓｏ−アミル基、ｔｅｒｔ−ペンチル基、ネオペンチル基、ｎ−へキシル基、ｎ−オクチル基、２−エチルヘキシル基、ｎ−デシル基、などの直鎖状のアルキル基、また、シクロへキシル基、シクロヘプチル基、シクロオクチル基などの環状のアルキル基が挙げられる。これらの中でも、溶媒に対する溶解性を向上させるため、炭素原子数１〜８個のアルキル基が好ましく、メチル基、エチル基、ｎ−プロピル基、イソプロピル基がより好ましく、メチル基、エチル基がさらに好ましい。
【００４２】
Ｒ1の炭素原子数１〜２０個のアルコキシ基は、例えば、メトキシ基、エトキシ基、ｎ−プロポキシ基、イソプロポキシ基、ｎ−ブトキシ基、ｎ−オクチルオキシ基、２−エチルヘキシルオキシ基、が挙げられる。これらの中でも、炭素原子数１〜８個のものが好ましく、特に、溶媒に対する溶解性を向上させるため、炭素原子数１〜５個のアルコキシ基が好ましく、メトキシ基、エトキシ基、ｎ−プロポキシ基、イソプロポキシ基がより好ましく、メトキシ基、エトキシ基がさらに好ましい。
【００４３】
Ｒ1のエステル基（−ＣＯＯＲ2）について、Ｒ2は、上記Ｒ1のアルキル基の説明と同様であるため、その説明を省略するが、溶媒に対する溶解性を向上させるため、Ｒ2は、炭素原子数１〜８個のアルキル基が好ましく、メチル基、エチル基、ｎ−プロピル基、イソプロピル基がより好ましく、メチル基、エチル基がさらに好ましい。
【００４４】
上記式（１）において、Ｍは、無金属、金属、金属酸化物または金属ハロゲン化物を表わすものである。ここで、無金属とは、金属以外の原子、例えば、２個の水素原子であることを意味する。また、金属としては、鉄、マグネシウム、ニッケル、コバルト、銅、パラジウム、亜鉛、バナジウム、チタン、インジウム、錫等が挙げられる。金属酸化物としては、チタニル、バナジル等が挙げられる。金属ハロゲン化物としては、塩化アルミニウム、塩化インジウム、塩化ゲルマニウム、塩化錫（ＩＩ）、塩化錫（ＩＶ）、塩化珪素等が挙げられる。好ましくは、金属、金属酸化物または金属ハロゲン化物であり、具体的には、銅、亜鉛、コバルト、ニッケル、鉄、バナジル、チタニル、塩化錫（ＩＩ）であり、より好ましくは亜鉛及び銅である。亜鉛及び銅であると耐熱性や耐光性に優れるからである。特に、本発明の組成物をＬＣＤのフィルターに使用する場合には、光学特性（透明性）の高さが求められる。したがって、上記用途では、光学特性（透明性）に優れる中心金属が亜鉛であるフタロシアニン化合物が好ましい。
【００４５】
したがって、本発明のフタロシアニン化合物（１−１）の好ましい例としては、下記化合物（Ａ）がある。なお、下記式は、２個の置換フェノキシ基（１）及び１４個の塩素原子がα位およびβ位に結合することを表わしており、これは他のフタロシアニン化合物例についても同様である。
【００４６】
なお、下記フタロシアニン化合物（Ａ）を表わす式は、平均２個の置換フェノキシ基（１）及び平均１４個の塩素原子がフタロシアニン核に結合するような混合物を意図して記載されている。また、以下において、各例示化合物と共に記載される括弧内には、最大吸収波長（λｍａｘ）を示す。なお、本明細書中、「最大吸収波長（λｍａｘ）」は、後述の実施例に記載の方法で測定されたものである。また、以下の化学式において、右側に記載された「＊」が付された置換基は、フタロシアニン核に付された「＊」のいずれかの位置に結合することを示す。
【００４７】
【化５】
2014028950.tif 000006
【００４８】
（フタロシアニン化合物（１−２）：フタロシアニン染料）
フタロシアニン化合物（１−２）について、以下、説明する。
【００４９】
上記式（１）において、フタロシアニン核のα位およびβ位の置換基である、Ｚ1〜Ｚ16は、それぞれ独立して、水素原子、ハロゲン原子または下記式（４）：
【００５０】
【化６】
2014028950.tif 000007
【００５１】
で示される−ＣＯＯＲ3ＯＲ4含有フェノキシ基（本明細書では、単に「−ＣＯＯＲ3ＯＲ4含有フェノキシ基」とも称する）を表わす。この際、Ｚ1〜Ｚ16は、同一であってもあるいは異なるものであってもよい。また、−ＣＯＯＲ3ＯＲ4含有フェノキシ基は、Ｚ1〜Ｚ16のいずれの位置に置換してもよい。すなわち、水素原子、ハロゲン原子または−ＣＯＯＲ3ＯＲ4含有フェノキシ基がフタロシアニン核のα位およびβ位に占める位置は、任意であり特に制限されない。
【００５２】
上記式（１）中のＺ1〜Ｚ16のうち、１個以上４個未満が−ＣＯＯＲ3ＯＲ4含有フェノキシ基で置換されており、残りが水素原子またはハロゲン原子である。Ｚ1〜Ｚ16のうち、−ＣＯＯＲ3ＯＲ4含有フェノキシ基は、１．５〜３．５個であると好ましく、２〜３個であるとより好ましい。このとき、残りがすべてハロゲン原子であると好ましい。
【００５３】
本発明の組成物に含まれるフタロシアニン化合物（１−２）は、一種の化合物である場合に加えて、複数の種類の化合物が混合物の形態で存在することをも包含する。このため、このような場合には、上記式（１）中のα位およびβ位の置換基中に占める−ＣＯＯＲ3ＯＲ4含有フェノキシ基の数は、各フタロシアニン化合物中のそれぞれの平均として表わされるため、必ずしも整数にならない。
【００５４】
ここで、ハロゲン原子は、特に制限されるものではなく、フッ素原子、塩素原子、臭素原子およびヨウ素原子のいずれも選択し得るものである。好ましくは、フッ素原子、塩素原子および臭素原子であり、特に好ましくは塩素原子である。
【００５５】
−ＣＯＯＲ3ＯＲ4含有フェノキシ基を示す上記式（４）において、Ｒ3は、炭素原子数１〜５個のアルキレン基を表わす。このような基としては、メチレン基（−ＣＨ2−）、エチレン基（−ＣＨ2ＣＨ2−）、トリメチレン基（−ＣＨ2ＣＨ2ＣＨ2−）、プロピレン基（−ＣＨ（ＣＨ3）ＣＨ2−）、テトラメチレン基（−ＣＨ2ＣＨ2ＣＨ2ＣＨ2−）、などの直鎖及び分岐鎖の基が挙げられる。これらのうち、メチレン基、エチレン基、プロピレン基が好ましく、エチレン基が最も好ましい。
【００５６】
また、Ｒ4は、炭素原子数１〜５個、より好ましくは１〜３個のアルキル基を表わす。このようなアルキル基としては、メチル基、エチル基、プロピル基、イソプロピル基、ｎ−ブチル基、ペンチル基、ネオペンチル基、ｓｅｃ−ブチル基、ｔｅｒｔ−ブチル基などの直鎖及び分岐鎖のアルキル基が挙げられる。これらのうち、メチル基、エチル基、ｎ−プロピル基、イソプロピル基が好ましく、メチル基が最も好ましい。
【００５７】
さらに、Ｒ5は、ハロゲン原子、炭素原子数１〜２０個のアルキル基、炭素原子数１〜２０個のアルコキシ基、シアノ基、ニトロ基、またはエステル基（−ＣＯＯＲ6：Ｒ6は、炭素原子数１〜２０個のアルキル基である）を表わし、Ｒ5は、ハロゲン原子、炭素原子数１〜８個のアルキル基、炭素原子数１〜８個のアルコキシ基、またはエステル基であると好ましく、ハロゲン原子であると特に好ましい。
【００５８】
Ｒ5のハロゲン原子の説明は、上記フタロシアニン化合物（１−１）におけるＲ1の説明と同様であるため、その説明を省略するが、特に好ましくは塩素原子である。
【００５９】
Ｒ5の炭素原子数１〜２０個のアルキル基の説明は、上記フタロシアニン化合物（１−１）におけるＲ1の説明と同様であるため、その説明を省略するが、炭素原子数１〜８個のアルキル基が好ましく、メチル基、エチル基、ｎ−プロピル基、イソプロピル基がより好ましく、特に好ましくはメチル基、エチル基である。
【００６０】
Ｒ5の炭素原子数１〜２０個のアルコキシ基の説明は、上記フタロシアニン化合物（１−１）におけるＲ1の説明と同様であるため、その説明を省略するが、溶媒に対する溶解性を向上させるため、炭素原子数１〜８個のアルコキシ基が好ましく、特に好ましくはメトキシ基、エトキシ基である。
【００６１】
Ｒ5のエステル基（−ＣＯＯＲ6：Ｒ6は、炭素原子数１〜２０個のアルキル基である）におけるＲ6の説明は、上記フタロシアニン化合物（１−１）におけるＲ1を援用するＲ2の説明と同様であるため、その説明を省略するが、溶媒に対する溶解性を向上させるため、炭素原子数１〜８個のアルキル基が好ましく、メチル基、エチル基、ｎ−プロピル基、イソプロピル基がより好ましく、特に好ましくは、Ｒ6は、メチル基、エチル基である。
【００６２】
また、−ＣＯＯＲ3ＯＲ4含有フェノキシ基を示す上記式（４）において、ａは、フェノキシ基に−ＣＯＯＲ3ＯＲ4基が結合する数を表わし、１または２であり、ｂは、フェノキシ基にＲ5基が結合する数を表わし、０〜４の整数である。ａおよびｂは、ａ＋ｂ≦５の関係を満たすものであればいずれの組み合わせであってもよいが、ａ＝１且つｂ＝０または１であると好ましく、特に、ａ＝１且つｂ＝０とすると好ましい。
【００６３】
ここで、−ＣＯＯＲ3ＯＲ4基の結合位置は、特に制限されない。例えば、ａが１である時、−ＣＯＯＲ3ＯＲ4基のベンゼン環上の置換位置は、特に限定されず、オルト位（２位）、メタ位（３位）またはパラ位（４位）のいずれかの位置に配置されうる。色目、輝度、溶媒溶解性などを考慮すると、２位、４位であると好ましく、４位であると特に好ましい。比較的嵩高い置換基−ＣＯＯＲ3ＯＲ4を４位に配置すると、得られるフタロシアニン化合物は、緑色の波長である５２０〜５４５ｎｍ付近の透過率が高くなる。また、比較的嵩高い置換基−ＣＯＯＲ3ＯＲ4を４位に配置すると、得られるフタロシアニン化合物の溶媒溶解性が向上する。ａが２であるとき、−ＣＯＯＲ3ＯＲ4基のベンゼン環上の置換位置は、特に限定されないが、色目、輝度、溶媒溶解性などを考慮すると、２，４位、２，５位、２，６位、３，４位などが好ましく、２，４位、２，６位がより好ましい。なお、ａが２であるとき、ＣＯＯＲ3ＯＲ4は、互いに同一であってもあるいは異なるものであってもよい。また、ｂが１以上であるとき、−Ｒ5基のベンゼン環上の置換位置は、特に限定されない。例えば、ａおよびｂが１であるとき、−ＣＯＯＲ3ＯＲ4基およびＲ5は、色目、輝度、溶媒溶解性などを考慮すると、２，４位、２，５位、２，６位、３，４位などが好ましく、２，４位、２，６位がより好ましい。なお、この際、−ＣＯＯＲ3ＯＲ4基およびＲ5は、上記置換位置であればよい。このため、例えば、「−ＣＯＯＲ3ＯＲ4基およびＲ5が２，４位に置換される」とは、「−ＣＯＯＲ3ＯＲ4基が２位に置換されかつＲ5が４位に置換される」形態および「−ＣＯＯＲ3ＯＲ4基が４位に置換されかつＲ5が２位に置換される」形態双方を包含する。ｂが２以上である時、Ｒ5は、互いに同一であってもあるいは異なるものであってもよい。
【００６４】
上記式（１）において、Ｍは、無金属、金属、金属酸化物または金属ハロゲン化物を表わすものである。Ｍに関する説明は、上記フタロシアニン化合物（１−１）と同様であるため、その説明を省略するが、亜鉛及び銅が好ましい。
【００６５】
したがって、本発明のフタロシアニン化合物（１−２）の好ましい例としては、下記化合物（Ｂ）がある。
【００６６】
【化７】
2014028950.tif 000008
【００６７】
（フタロシアニン化合物（１−３）：フタロシアニン顔料）
フタロシアニン化合物（１−３）について、以下、説明する。
【００６８】
上記式（１）において、Ｚ1〜Ｚ16は、それぞれ独立して、ハロゲン原子を表わす。ここで、ハロゲン原子は、特に制限されるものではなく、フッ素原子、塩素原子、臭素原子およびヨウ素原子のいずれも選択し得るものである。好ましくは、フッ素原子、塩素原子および臭素原子であり、特に好ましくは塩素原子および臭素原子である。
【００６９】
この際、Ｚ1〜Ｚ16が示すハロゲン原子の種類は、同一であってもあるいは異なるものであってもよいが、含まれるハロゲン原子の種類は、３種類以下とすると好ましく、２種類以下とするとより好ましい。
【００７０】
本発明の組成物に含まれるフタロシアニン化合物（１−３）は、一種の化合物である場合に加えて、複数の種類の化合物が混合物の形態で存在することをも包含する。
【００７１】
上記式（１）において、Ｍは、無金属、金属、金属酸化物または金属ハロゲン化物を表わすものである。Ｍに関する説明は、上記フタロシアニン化合物（１−１）と同様であるため、その説明を省略するが、亜鉛及び銅が好ましい。
【００７２】
したがって、本発明のフタロシアニン化合物（１−３）の好ましい例としては、臭素化塩素化銅フタロシアニン（C.I.Pig．Green３６：λｍａｘ＝６６４ｎｍ）や臭素化塩素化亜鉛フタロシアニン（C.I.Pig．Green５８：λｍａｘ＝６６７ｎｍ）が挙げられる。
【００７３】
上記フタロシアニン化合物（１−１）および（１−２）はフタロシアニン染料でありフタロシアニン化合物（１−３）はフタロシアニン顔料であり、これらはいずれも緑色系色素である。そして、６００〜７００ｎｍに最大吸収波長を有するフタロシアニン化合物（１）の中でも、上記フタロシアニン化合物（１−１）、（１−２）および（１−３）は、下記で説明するフタロシアニン化合物（２）と組み合わせる緑色系色素として特に好適である。これらの中でも、染料であるフタロシアニン化合物（１−１）、（１−２）は、フタロシアニン化合物（２）と組み合わせる緑色系色素として好ましく、さらに、フタロシアニン化合物（１−２）は、フタロシアニン化合物（２）と組み合わせる緑色系色素として特に好ましい。特に、フタロシアニン化合物（１−２）の中でも、化合物（Ｂ）の構造を有するものが特に好適である。
【００７４】
また、フタロシアニン化合物（１）は、溶媒に溶解する染料であってもよいし、ヘイズが問題にならない程度に微粒化した顔料であってもよいが、光の透過率を向上させるため、溶媒に溶解する染料であると好ましい。
【００７５】
［フタロシアニン化合物（２）］
本発明の組成物に含まれるフタロシアニン化合物（２）は、７００ｎｍを超え７５０ｎｍ以下に最大吸収波長を有するフタロシアニン化合物である。したがって、本発明の組成物は、フタロシアニン化合物（１）および（２）を含むが、これらのフタロシアニン化合物（１）および（２）は、互いに異なる構造を有し、フタロシアニン化合物（１）とフタロシアニン化合物（２）とは、その最大吸収波長により互いに区別される。そして、上記範囲に最大吸収波長を有するフタロシアニン化合物（２）の中でも、フタロシアニン化合物（２）の最大吸収波長に対して短波長側である６２０〜７００ｎｍに第２の吸収ピーク（サブピーク）を有していることが好ましい。フタロシアニン化合物（２）のサブピークの吸収波長がフタロシアニン化合物（１）の最大吸収波長に近い波長の組み合わせを用いると、フタロシアニン化合物（１）の吸光特性を維持しながらも、単独で用いた場合よりも全体の吸収波長を長波長側に移動させることができる。さらにフタロシアニン化合物（２）は、５３０〜６００ｎｍの吸光度が極めて低い（すなわち、透過率が高い）特長を有している。こうしたことから緑の画素に不要となる赤色波長領域（６００ｎｍを超え、７００ｎｍ以下）の吸光度が、緑色波長領域（５００〜６００ｎｍ）の吸光度と比較して、相対的に大きくなる。つまり、緑色波長領域である５００〜６００ｎｍの吸光度が、赤色波長領域等の他の波長領域と比較して、相対的に低くなる（すなわち、透過率が高い）。その結果、本発明の組成物は、カラーフィルタに使用した際、高輝度であり、緑色系色素として良好な色目を呈することができる。
【００７６】
上記フタロシアニン化合物（２）としては、下記のフタロシアニン化合物（２−１）に示す構造であると好ましい。すなわち、フタロシアニン化合物（２）は、下記式（２）：
【００７７】
【化８】
2014028950.tif 000009
【００７８】
上記式（２）中、Ｚ1'〜Ｚ16'は、それぞれ独立して、ハロゲン原子または下記式（５）：
【００７９】
【化９】
2014028950.tif 000010
【００８０】
上記式（５）中、Ｒ7は、ハロゲン原子、炭素原子数１〜２０個のアルキル基、炭素原子数１〜２０個のアルコキシ基、シアノ基、ニトロ基、またはエステル基（−ＣＯＯＲ8：Ｒ8は、炭素原子数１〜２０個のアルキル基である）を表わし、
ｎは、０〜５の整数である；
で示される置換フェノキシ基（２）を表わし、
Ｍは、無金属、金属、金属酸化物または金属ハロゲン化物を表わし、
この際、Ｚ1'〜Ｚ16'のうち、３〜１６個が置換フェノキシ基（２）であり、残りがハロゲン原子である;
で示されるフタロシアニン化合物（２−１）であると好ましい。
【００８１】
以下、フタロシアニン化合物（２−１）について、具体的に説明する。なお、本明細書において、式（２）における、Ｚ1'、Ｚ4'、Ｚ5'、Ｚ8'、Ｚ9'、Ｚ12'、Ｚ13'及びＺ16'は、それぞれ、フタロシアニン核の８箇所のα位に置換する置換基を表わすため、これらの置換基をα位の置換基とも称する。また、同様にして、式（２）における、Ｚ2'、Ｚ3'、Ｚ6'、Ｚ7'、Ｚ10'、Ｚ11'、Ｚ14'及びＺ15'は、それぞれ、フタロシアニン核の８箇所のβ位に置換する置換基を表わすため、これらの置換基をβ位の置換基とも称する。β位の置換基は耐熱性の向上に、α位の置換基は溶媒溶解性の向上に、それぞれ、効果があるので、両者をバランスよく配合することが好ましい。
【００８２】
（フタロシアニン化合物（２−１））
フタロシアニン化合物（２−１）について、以下、説明する。
【００８３】
上記式（２）において、Ｚ1'〜Ｚ16'は、それぞれ独立して、ハロゲン原子または下記式（５）：
【００８４】
【化１０】
2014028950.tif 000011
【００８５】
で示される置換フェノキシ基（２）（本明細書では、単に「置換フェノキシ基（２）」とも称する）を表わす。この際、Ｚ1'〜Ｚ16'は、同一であってもあるいは異なるものであってもよい。
【００８６】
上記式（２）中のＺ1'〜Ｚ16'のうち、３〜１６個が置換フェノキシ基（２）で置換されており、残りがハロゲン原子である。Ｚ1'〜Ｚ16'のうち、置換フェノキシ基（２）は、中心金属Ｍの価数に依存して、以下の個数であると好ましい。
【００８７】
すなわち、Ｍが二価の金属（たとえば、銅、亜鉛等）である場合、置換フェノキシ基（２）の数が多い方が、共役が拡大し、フタロシアニン化合物の最大吸収波長が長波長側に移動して、緑色のカラーフィルタ用途に適した組成物を得ることができるため、Ｚ1'〜Ｚ16'のうち、置換フェノキシ基（２）は、１０〜１６個であるとより好ましく、１１〜１５個であるとさらに好ましく、１２〜１４個であると特に好ましい。
【００８８】
また、中心金属Ｍが三価以上の金属（たとえば、塩化インジウム）である場合は、当該中心金属によりフタロシアニン化合物の最大吸収波長が長波長化する傾向があることから、置換フェノキシ基（２）の数は少なくても緑色のカラーフィルタ用途に適した組成物を得ることができる。したがって、置換フェノキシ基の数は、中心金属が二価の金属である場合と比較して少ない方が好ましい。具体的には、Ｚ1'〜Ｚ16'のうち、置換フェノキシ基（２）は、３〜１２個であると好ましく、４〜１０個であるとより好ましい。このような範囲であれば、緑色のカラーフィルタ用途に好適な組成物を得ることができる。
【００８９】
本発明の組成物に含まれるフタロシアニン化合物（２）は、一種の化合物である場合に加えて、複数の種類の化合物が混合物の形態で存在することをも包含する。このため、このような場合には、上記式（２）中の置換フェノキシ基（２）の数は、各フタロシアニン化合物中のそれぞれの平均として表わされるため、必ずしも整数にならない。
【００９０】
ここで、ハロゲン原子は、特に制限されるものではなく、フッ素原子、塩素原子、臭素原子およびヨウ素原子のいずれも選択し得るものである。好ましくは、フッ素原子、塩素原子および臭素原子であり、特に好ましくは、フッ素原子および塩素原子である。
【００９１】
置換フェノキシ基（２）を示す上記式（５）において、Ｒ7は、ハロゲン原子、炭素原子数１〜２０個のアルキル基、炭素原子数１〜２０個のアルコキシ基、シアノ基、ニトロ基、またはエステル基（−ＣＯＯＲ8：Ｒ8は、炭素原子数１〜２０個のアルキル基である）を表わし、Ｒ7は、ハロゲン原子または炭素原子数１〜２０個のアルキル基であると特に好ましい。
【００９２】
また、置換フェノキシ基（２）を示す上記式（５）において、ｎは、フェノキシ基に−Ｒ7が結合する数を表わし、０〜５の整数であり、溶媒への溶解性を向上させるため、ｎは、１〜３であると好ましく、１〜２であるとより好ましい。ここで、−Ｒ7基のベンゼン環上の置換位置は、特に限定されない。例えば、ｎが１であるとき、−Ｒ7基のベンゼン環上の置換位置は、オルト位（２位）、メタ位（３位）またはパラ位（４位）のいずれかの位置に配置されうるが、溶媒溶解性、最大吸収波長、吸収波長のシャープさなどを考慮すると、２位、４位であると好ましく、４位であると特に好ましい。また、ｎが２であるとき、−Ｒ7基のベンゼン環上の置換位置は、特に限定されないが、溶媒溶解性、最大吸収波長、などを考慮すると、２，４位、２，５位、２，６位、３，４位、などが好ましく、２，５位、２，６位がより好ましい。なお、ｎが２以上である時、Ｒ7は、互いに同一であってもあるいは異なるものであってもよい。
【００９３】
Ｒ7のハロゲン原子の説明は、上記フタロシアニン化合物（１−１）におけるＲ1の説明と同様であるため、その説明を省略するが、特に好ましくは塩素原子である。
【００９４】
Ｒ7の炭素原子数１〜２０個のアルキル基の説明は、上記フタロシアニン化合物（１−１）におけるＲ1の説明と同様であるため、その説明を省略するが、溶媒に対する溶解性を向上させるため、炭素原子数１〜８個のアルキル基が好ましく、メチル基、エチル基、ｎ−プロピル基、イソプロピル基がより好ましく、特に好ましくはメチル基、エチル基である。
【００９５】
Ｒ7の炭素原子数１〜２０個のアルコキシ基の説明は、上記フタロシアニン化合物（１−１）におけるＲ1の説明と同様であるため、その説明を省略するが、溶媒に対する溶解性を向上させるため、炭素原子数１〜８個のアルコキシ基が好ましく、特に好ましくはメトキシ基、エトキシ基である。
【００９６】
Ｒ7のエステル基（−ＣＯＯＲ8：Ｒ8は、炭素原子数１〜２０個のアルキル基である）におけるＲ8の説明は、上記フタロシアニン化合物（１−１）におけるＲ1を援用するＲ2の説明と同様であるため、その説明を省略するが、溶媒に対する溶解性を向上させるため、炭素原子数１〜８個のアルキル基が好ましく、メチル基、エチル基、ｎ−プロピル基、イソプロピル基がより好ましく、特に好ましくは、Ｒ8は、メチル基、エチル基である。
【００９７】
上記式（２）において、Ｍは、無金属、金属、金属酸化物または金属ハロゲン化物を表わすものである。ここで、無金属とは、金属以外の原子、例えば、２個の水素原子であることを意味する。また、金属としては、鉄、マグネシウム、ニッケル、コバルト、銅、パラジウム、亜鉛、バナジウム、チタン、インジウム、錫等が挙げられる。金属酸化物としては、チタニル、バナジル等が挙げられる。金属ハロゲン化物としては、塩化アルミニウム、塩化インジウム、塩化ゲルマニウム、塩化錫（ＩＩ）、塩化錫（ＩＶ）、塩化珪素等が挙げられる。好ましくは、金属、金属酸化物または金属ハロゲン化物であり、具体的には、銅、亜鉛、コバルト、ニッケル、鉄、バナジル、チタニル、塩化インジウム、塩化錫（ＩＩ）であり、亜鉛、銅および塩化インジウムがより好ましい。
【００９８】
上述したように、フタロシアニン化合物の最大吸収波長を長波長側に移動させ、緑色カラーフィルタ用途に適した組成物を得るため、置換フェノキシ基（２）の数を多くする場合には、二価の金属が好ましく、なかでも、亜鉛および銅が好ましい。一方、グラム吸光係数を考慮して、置換フェノキシ基（２）の数を少なくする場合には、三価の金属が好ましく、なかでも、インジウム、ならびにインジウムの酸化物および塩化物が好ましい。特に、フタロシアニン化合物の最大吸収波長を長波長化させ、緑色カラーフィルタ用途で用いる組成物として好適な吸収特性を得るという観点からは、ハロゲン化インジウムが好ましく、中でも、塩化インジウムが特に好ましい。
【００９９】
したがって、本発明のフタロシアニン化合物（２−１）の好ましい例としては、下記化合物（ア）〜（コ）がある。
【０１００】
【化１１】
2014028950.tif 000012
【０１０１】
なお、上記フタロシアニン化合物（イ）は、上記フタロシアニン化合物（ア）の記載に倣って記載されたものであり、これと同様の置換形式をとるものである。
【０１０２】
【化１２】
2014028950.tif 000013
【０１０３】
なお、上記フタロシアニン化合物（エ）〜（ク）は、上記フタロシアニン化合物（ウ）の記載に倣って記載されたものであり、これと同様の置換形式をとるものである。
【０１０４】
【化１３】
2014028950.tif 000014
【０１０５】
なお、上記フタロシアニン化合物（コ）は、上記フタロシアニン化合物（ケ）の記載に倣って記載されたものであり、これと同様の置換形式をとるものである。
【０１０６】
上記のような特定の構造を有するフタロシアニン化合物は、７００ｎｍを超え７５０ｎｍ以下という特定の波長域で最大吸収波長を示す。したがって、特定のＬＥＤをバックライトに用いたＬＣＤにおける余分な発光である７００〜７５０ｎｍの波長をカットすることができる。その結果、本発明の組成物をカラーフィルタに適用した際、通信機器の誤作動を誘発する原因となる波長領域の光を遮断することが可能である。
【０１０７】
そして、上記のフタロシアニン化合物（２）を、緑色系色素であるフタロシアニン化合物（１）に加えることにより、フタロシアニン化合物（１）および（２）が相互作用し、緑の画素において好ましい色調の光とはいえない６００ｎｍを超え、７００ｎｍ以下の波長の光の吸光度を、緑色波長領域（５００〜６００ｎｍ）の吸光度と比較して、相対的に大きくすることができる。すなわち、フタロシアニン化合物（１）および（２）を含む組成物とすることにより、緑色波長領域の光の透過率を選択的に高めることができる。その結果、本発明の組成物は緑色系色素であるフタロシアニン化合物（１）のみと比較して、緑色系色素として良好な色目、高輝度を呈するため、本発明の組成物を用いたフィルターは、純粋な緑色を再現するＬＣＤに好適に使用できる。
【０１０８】
さらに、上記の構造を有するフタロシアニン化合物（２）は、一般的なフタロシアニン化合物の中でも有機溶媒に対する溶解性が比較的高く、フタロシアニン化合物（１）と相互作用することにより、組成物全体の溶解性を高めることができるという効果も奏する。したがって、カラーフィルタ等の製造時、塗布が容易となり、カラーフィルタ等を低廉に作製することができる。
【０１０９】
フタロシアニン化合物（２）の中でも、特に上記のフタロシアニン化合物（ア）〜（コ）の構造を有するフタロシアニン化合物は、７００ｎｍを超えて７５０ｎｍ以下に最大吸収波長を有し、上記フタロシアニン化合物（１）と組み合わせる化合物として好適である。また、フタロシアニン化合物（ア）〜（コ）の中でも、フタロシアニン化合物（オ）、（カ）、（ケ）、（コ）が好ましい。フタロシアニン化合物（オ）、（カ）、（ケ）、（コ）を用いると、色目や輝度を向上させるだけでなく、組成物の耐熱性もまた向上させることができる。
【０１１０】
さらに、フタロシアニン化合物（２）として、上記フタロシアニン化合物の中でも、７００ｎｍを超えて７３０ｎｍ以下に最大吸収波長を有するものであると好ましい。すなわち、フタロシアニン化合物（２）として、フタロシアニン化合物（オ）、（カ）、（ケ）が好ましい。
【０１１１】
本発明のフタロシアニン化合物（１）および（２）は、エーテル系溶媒への溶解性が良好である。これは、フタロシアニン核に置換されている置換基の存在およびその置換数に起因する。フタロシアニン化合物を適用する際、デバイスで用いる基板が溶媒により溶解しないこと、また樹脂への溶解性も必要とされることから、フタロシアニン化合物の溶媒への溶解性は重要である。そして、置換基の種類、数、中心金属の選択により、適当な吸収波長のフタロシアニン化合物（１）および（２）を得ることができる。エーテル系溶媒としては、分岐もしくは直鎖状エーテル、及び環状エーテルが有効に用いられる。具体的には、テトラヒドロフラン、１，４−ジオキサン、１，３−ジオキソラン、ジエチルエーテル、ジイソプロピルエーテル、１，２−ジメトキシエタン、シクロペンチルメチルエーテル、プロピレングリコールモノメチルエーテルアセテート（ＰＧＭＥＡ）、エチレングリコールモノエチルエーテルアセテート、エチレングリコールモノメチルエーテル、エチレングリコールモノエチルエーテル、プロピレングリコールモノメチルエーテル、プロピレングリコールモノエチルエーテル等が挙げられる。カラーフィルタ用途においては、ＰＧＭＥＡが用いられることが多い。本発明のフタロシアニン化合物（１）および（２）は、エーテル系溶媒であるＰＧＭＥＡへの溶解度が、それぞれ、１０質量％以上であることが好ましく、２０質量％以上であることがより好ましい。溶解度の上限は特に限定されるものではないが、通常は５０質量％以下程度である。
【０１１２】
［フタロシアニン化合物（１）および（２）の製造方法］
本発明のフタロシアニン化合物（１）および（２）の製造方法は、特に制限されるものではなく、従来公知の方法を適当に利用することができるが、好ましくは溶融状態または有機溶媒中で、フタロニトリル化合物と金属塩とを環化反応する方法が特に好ましく使用できる。以下、本発明のフタロシアニン化合物（１−１）を例に挙げて、製造方法の特に好ましい実施形態を記載する。しかしながら、本発明は、下記好ましい実施形態に制限されるものではない。
【０１１３】
すなわち、下記式（Ｉ）：
【０１１４】
【化１４】
2014028950.tif 000015
【０１１５】
で示されるフタロニトリル化合物（１）、下記式（ＩＩ）：
【０１１６】
【化１５】
2014028950.tif 000016
【０１１７】
で示されるフタロニトリル化合物（２）、下記式（ＩＩＩ）：
【０１１８】
【化１６】
2014028950.tif 000017
【０１１９】
で示されるフタロニトリル化合物（３）、および下記式（ＩＶ）：
【０１２０】
【化１７】
2014028950.tif 000018
【０１２１】
で示されるフタロニトリル化合物（４）を、金属酸化物、金属カルボニル、金属ハロゲン化物及び有機酸金属（本明細書中では、一括して「金属塩」とも称する）からなる群から選ばれる一種と環化反応させることによって、本発明のフタロシアニン化合物が製造できる。
【０１２２】
なお、上記式（Ｉ）〜（ＩＶ）中、Ｚ1〜Ｚ16は、所望のフタロシアニン化合物（１−１）の構造によって規定される。具体的には、上記式（Ｉ）〜（ＩＶ）中、Ｚ1〜Ｚ16は、それぞれ、上記式（１）中のＺ1〜Ｚ16、上記式（２）中のＺ1'〜Ｚ16'の定義と同様であるため、ここでは説明を省略する。
【０１２３】
上記態様において、出発原料である式（Ｉ）〜（ＩＶ）のフタロニトリル化合物は、特開昭６４−４５４７４号公報に開示されている方法などの、従来既知の方法により合成でき、また、市販品を用いることもできるが、好ましくは、下記式（Ｖ）：
【０１２４】
【化１８】
2014028950.tif 000019
【０１２５】
式中、Ｘ1、Ｘ2、Ｘ3及びＸ4は、それぞれ独立して、フッ素原子、塩素原子、臭素原子およびヨウ素原子等のハロゲン原子、好ましくはフッ素原子、塩素原子および臭素原子、特に好ましくはフッ素原子または塩素原子を表わす、
で示されるフタロニトリル誘導体を、ＨＯＸと反応させることによって得られる。上記式中の置換基「ＯＸ」は、具体的には、フタロシアニン化合物（１−１）を示す上記式（１）中では、上記式（３）で示される置換フェノキシ基（１）に相当し、フタロシアニン化合物（１−２）を示す上記式（１）中では、上記式（４）で示される−ＣＯＯＲ3ＯＲ4含有フェノキシ基に相当し、フタロシアニン化合物（２−１）を示す上記式（２）中では、上記式（５）で示される置換フェノキシ基（２）に相当する。なお、フタロシアニン化合物（１−３）は、フタロニトリル誘導体をＨＯＸと特に反応させる必要はなく、適当なハロゲン原子を有するフタロニトリル誘導体をそのまま用いればよい。
【０１２６】
特にテトラフルオロフタロニトリル（以下、ＴＦＰＮと略す）、テトラクロロフタロニトリル（以下、ＴＣＰＮと略す）またはテトラブロモフタロニトリル（以下、ＴＢＰＮと略す）を出発原料として使用する場合には、ＨＯＸが、当該ＴＦＰＮの場合は４，５位のフッ素原子が優先的に、またＴＣＰＮまたはＴＢＰＮの場合は３〜６位の塩素原子または臭素原子とランダムに反応する。このため、ＴＦＰＮを出発原料とした場合は、ある程度置換位置が制御され、ＴＣＰＮまたはＴＢＰＮを出発原料として使用した場合は、置換フェノキシ基（１）が、フタロシアニン骨格のα位およびβ位にランダムに導入できる。このため、ＴＣＰＮまたはＴＢＰＮをフタロニトリル誘導体の出発原料として使用する場合には、フタロニトリル誘導体は、ＴＣＰＮまたはＴＢＰＮの４個の塩素原子または臭素原子が任意に前駆体で置換された混合物の形態で得られる。
【０１２７】
ＨＯＸの割合は、目的とするフタロニトリル化合物の構造によって適宜選択されるものである。また、ＨＯＸの使用量は、これらの反応が進行して所望のフタロニトリル化合物を製造できる量であれば特に制限されないが、例えば、フタロシアニン化合物（Ａ）では、４−ヒドロキシ−安息香酸エチルが、フタロニトリル誘導体１モルに対して、通常、０．５〜０．５５モルの量で使用される。これらの比率は、所望のフタロシアニン化合物（１）および（２）の構造によって規定される。
【０１２８】
また、上記好ましい実施態様において、フタロニトリル誘導体とＨＯＸとの反応は、無溶媒下であるいは有機溶媒中で行われてもよいが、好ましくは有機溶媒中で行なわれる。この際使用できる有機溶媒としては、アセトニトリル及びベンゾニトリル等のニトリル；アセトン及び２−ブタノン等の極性溶媒などが挙げられる。これらのうち、好ましくは、アセトニトリル、ベンゾニトリル及びアセトンである。溶媒を使用する際の有機溶媒の使用量は、フタロニトリル誘導体の濃度が、通常、２〜４０（ｗ／ｖ）％、好ましくは１０〜３０（ｗ／ｖ）％となるような量である。また、このフタロニトリル誘導体とＨＯＸとの反応は、反応中に発生するハロゲン化水素を除去するために、これらのトラップ剤を使用することが好ましい。トラップ剤を使用する際の具体的なトラップ剤の例としては、炭酸カルシウム、水酸化カルシウム、水酸化マグネシウム、塩化マグネシウム及び炭酸マグネシウムなどが挙げられ、これらのうち、炭酸カルシウム及び水酸化カルシウムが好ましい。また、トラップ剤を使用する際のトラップ剤の使用量は、反応中に発生するハロゲン化水素等を効率良く除去できる量であれば特に制限されないが、フタロニトリル誘導体１モルに対して、通常１．０〜４．０モルである。
【０１２９】
または、出発原料である式（Ｉ）〜（ＩＶ）のフタロニトリル化合物を、下記式（ＶＩ）：
【０１３０】
【化１９】
2014028950.tif 000020
【０１３１】
のニトロフタロニトリル化合物（以下、単に「ニトロフタロニトリル化合物」とも称する）を、ＨＯＸと反応させることによって得てもよい。上記式中の置換基「ＯＸ」は、具体的には、フタロシアニン化合物（１−１）を示す上記式（１）中では、上記式（３）で示される置換フェノキシ基（１）に相当し、フタロシアニン化合物（１−２）を示す上記式（１）中では、上記式（４）で示される−ＣＯＯＲ3ＯＲ4含有フェノキシ基に相当し、フタロシアニン化合物（２−１）を示す上記式（２）中では、上記式（５）で示される置換フェノキシ基（２）に相当する。なお、フタロシアニン化合物（１−３）については、式（ＶＩ）のニトロフタロニトリル化合物を用いるのではなく、上記の式（Ｖ）で示されるハロゲン化フタロニトリル誘導体を用いればよい。
【０１３２】
このように、式（ＶＩ）のニトロフタロニトリル化合物とＨＯＸとを反応させると、ニトロフタロニトリル化合物中のニトロ基（−ＮＯ2）とＨＯＸとが優先して反応し、当該ニトロ基（−ＮＯ2）が−Ｘに選択的に置換されうる。このため、当該方法によると、ニトロフタロニトリル化合物中のニトロ基の置換位置を選択することによって、フタロシアニン化合物（１−１）を示す上記式（１）中の置換フェノキシ基（１）のフタロシアニン化合物への導入位置を容易に規定できる。また、同様に、フタロシアニン化合物（１−２）を示す上記式（１）中の−ＣＯＯＲ3ＯＲ4含有フェノキシ基、フタロシアニン化合物（２−１）を示す上記式（２）中の置換フェノキシ基（２）のフタロシアニン化合物への導入位置を容易に想定できる。すなわち、置換フェノキシ基（１）、−ＣＯＯＲ3ＯＲ4含有フェノキシ基、置換フェノキシ基（２）が、フタロシアニン骨格のα位またはβ位に選択的に導入できる。
【０１３３】
また、ＨＯＸの割合は、目的とするフタロニトリル化合物の構造によって適宜選択されるものである。また、ＨＯＸの使用量は、これらの反応が進行して所望のフタロニトリル化合物を製造できる量であれば特に制限されないが、例えば、フタロシアニン化合物（Ａ）では、４−ヒドロキシ−安息香酸エチルが、式（ＶＩ）のニトロフタロニトリル化合物１モルに対して、通常、０．５〜５モル、好ましくは０．８〜３モルの量で使用される。所望のフタロシアニン化合物（１）および（２）の構造によって規定される。
【０１３４】
また、上記式（ＶＩ）において、ニトロ基のフタロニトリルへの結合位置は、目的とするフタロニトリル化合物の構造によって適宜選択されるものであり、２、３、４、５位のいずれか、またはこれらの組み合わせでもよいが、溶媒への溶解性、コストなどを考慮すると３または４位のいずれかであると好ましい。
【０１３５】
上記方法において、ニトロフタロニトリル化合物とＨＯＸとの反応は、無溶媒下であるいは有機溶媒中で行われてもよいが、好ましくは有機溶媒中で行なわれる。この際使用できる有機溶媒としては、ホルムアミド、Ｎ−メチルホルムアミド、Ｎ，Ｎ−ジメチルホルムアミド、アセトアミド、Ｎ−メチルアセトアミド、Ｎ，Ｎ−ジメチルアセトアミド、Ｎ−メチルプロピオンアミド及びＮ−メチルピロリドン等のアミド類；アセトニトリル及びベンゾニトリル等のニトリル類などが挙げられる。これらのうち、好ましくは、ジメチルホルムアミド、アセトニトリル、ベンゾニトリルである。溶媒を使用する際の有機溶媒の使用量は、ニトロフタロニトリル化合物の濃度が、通常、１０〜８０（ｗ／ｖ）％、好ましくは２０〜５０（ｗ／ｖ）％となるような量である。また、このニトロフタロニトリル化合物とＨＯＸとの反応は、１，８−ジアザビシクロ［５．４．０］−７−ウンデセン（ＤＢＵ）、フッ化カリウム（ＫＦ）、炭酸カリウム（Ｋ2ＣＯ3）などの触媒の存在下で行われることが好ましい。この際、触媒の使用量は、上記反応が良好に進行する量であれば特に制限されない。具体的には、触媒は、ニトロフタロニトリル化合物１モルに対して、通常、１．０〜４．０モル添加されることが好ましい。
【０１３６】
また、上記ニトロフタロニトリル化合物とＨＯＸとの反応条件は、上記反応が良好に進行する条件であれば特に制限されない。具体的には、ニトロフタロニトリル化合物とＨＯＸとを、好ましくは３０〜１５０℃、より好ましくは４０〜１００℃の温度で、好ましくは２〜１２時間、より好ましくは３〜８時間反応させる。
【０１３７】
上記態様において、環化反応は、フタロニトリル化合物（１）〜（４）と金属、金属酸化物、金属カルボニル、金属ハロゲン化物及び有機酸金属からなる群から選ばれる一種を溶融状態または有機溶媒中で反応させることが好ましい。この際使用できる金属、金属酸化物、金属カルボニル、金属ハロゲン化物及び有機酸金属（以下、一括して「金属化合物」ともいう）としては、反応後に得られる式（１）のフタロシアニン化合物（１−１）のＭに相当するものが得られるものであれば、特に制限されるものではなく、例えば、上記式（１）におけるＭの項で列挙された鉄、銅、亜鉛、バナジウム、チタン、インジウム及びスズ等の金属、当該金属の、塩化物、臭化物、ヨウ化物等の金属ハロゲン化合物、酸化バナジウム、酸化チタニル及酸化銅等の金属酸化物、酢酸塩等の有機酸金属、ならびにアセチルアセトナート等の錯体化合物及びカルボニル鉄等の金属カルボニル等が挙げられる。これらのうち、好ましくは金属、金属酸化物及び金属ハロゲン化物である。
【０１３８】
また、上記態様において、環化反応は、無溶媒中でも行なえるが、有機溶媒を使用して行なうのが好ましい。有機溶媒は、出発原料としてのフタロニトリル化合物との反応性の低い、好ましくは反応性を示さない不活性な溶媒であればいずれでもよく、例えば、ベンゼン、トルエン、キシレン、ニトロベンゼン、モノクロロベンゼン、ジクロロベンゼン、トリクロロベンゼン、１−クロロナフタレン、１−メチルナフタレン、エチレングリコール、及びベンゾニトリル等の不活性溶媒；ならびにピリジン、Ｎ，Ｎ−ジメチルホルムアミド、Ｎ−メチル−２−ピロリジノン、Ｎ，Ｎ−ジメチルアセトフェノン、トリエチルアミン、トリ−ｎ−ブチルアミン、ジメチルスルホキシド、スルホラン等の非プロトン性極性溶媒等が挙げられる。これらのうち、好ましくは、１−クロロナフタレン、１−メチルナフタレン及びベンゾニトリルが、より好ましくは、ベンゾニトリルが使用される。
【０１３９】
上記態様におけるフタロニトリル化合物（１）〜（４）と金属化合物との反応条件は、当該反応が進行する条件であれば特に制限されるものではないが、例えば、有機溶媒１００質量部に対して、フタロニトリル化合物を２〜４０質量部、好ましくは２０〜３５質量部の範囲の合計量で、かつ金属化合物を該フタロニトリル化合物４モルに対して１〜２モル、好ましくは１．１〜１．５モルの範囲で仕込んで、反応温度３０〜２５０℃、好ましくは８０〜２００℃の範囲で反応させる。なお、反応後は、従来公知のフタロシアニン化合物の合成方法に従って、ろ過、洗浄、乾燥することにより、次工程に用いることのできるフタロシアニン誘導体を効率よく、しかも高純度で得ることができる。
【０１４０】
なお、本発明の組成物に含まれるフタロシアニン化合物は、一種の化合物である場合に加えて、複数の種類の化合物が混合物の形態で存在することをも包含する。このような場合には、原料であるフタロニトリル化合物を複数種類混合したものを使用して、これと金属塩とを環化反応することによって、このようなフタロシアニン化合物が製造できる。
【０１４１】
［カラーフィルタ］
本発明に係るカラーフィルタは、上記で説明したフタロシアニン化合物（１）および（２）を含む組成物を含む。
【０１４２】
また、必要に応じ、本発明のカラーフィルタ用色素は、さらに分散剤を含むと好ましい。本発明に用いられる分散剤としては、特に限定がない。
【０１４３】
かかる分散剤の代表例としては、例えば有機溶剤系ではポリウレタン、ポリアクリレートなどのカルボン酸エステル、不飽和ポリアミド、ポリカルボン酸（部分）アミン塩、ポリカルボン酸アンモニウム塩、ポリカルボン酸アルキルアミン塩、ポリシロキサン、長鎖ポリアミノアマイドリン酸塩、水酸基含有ポリカルボン酸エステルや、これらの変性物、ポリ（低級アルキレンイミン）と遊離のカルボン酸基を有するポリエステルとの反応により形成されたアミドやその塩など；水性では（メタ）アクリル酸−スチレン共重合体、（メタ）アクリル酸−（メタ）アクリル酸エステル共重合体、スチレン−マレイン酸共重合体、ポリビニルアルコール、ポリビニルピロリドンなどの水溶性樹脂や水溶性高分子化合物；ラウリル硫酸ソーダ、ポリオキシエチレンアルキルエーテル硫酸塩、ドデシルベンゼンスルホン酸ソーダ、スチレン−アクリル酸共重合体のアルカリ塩、ステアリン酸ナトリウム、アルキルナフタリンスルホン酸ナトリウム、アルキルジフェニルエーテルジスルホン酸ナトリウム、ラウリル硫酸モノエタノールアミン、ラウリル硫酸トリエタノールアミン、ラウリル硫酸アンモニウム、ステアリン酸モノエタノールアミン、ステアリン酸ナトリウム、ラウリル硫酸ナトリウム、スチレン−アクリル酸共重合体のモノエタノールアミン、ポリオキシエチレンアルキルエーテルリン酸エステルなどのアニオン性界面活性剤；ポリオキシエチレンラウリルエーテル、ポリオキシエチレンノニルフェニルエーテル、ポリオキシエチレンアルキルエーテルリン酸エステル、ポリオキシエチレンソルビタンモノステアレート、ポリエチレングリコールモノラウレートなどのノニオン性界面活性剤；アルキルジメチルアミノ酢酸ベタインなどのアルキルベタイン、アルキルイミダゾリンなどの両性界面活性剤が挙げられ、これらは単独でまたは２種以上を混合して用いることができる。
【０１４４】
これらのなかでも特に、リン酸系分散剤またはアミン構造を有する分散剤が、分散性に優れており好適に使用される。かかるリン酸系分散剤またはアミン構造を有する分散剤としては、たとえばアビシア社製Ｓｏｌｓｐｅｒｓｅ（登録商標）シリーズ、ビックケミー社製Ｄｉｓｐｅｒｂｙｋ（登録商標）シリーズ、エフカ社製Ｅｆｋａ（登録商標）シリーズなどが挙げられる。好ましくは酸価２０〜１７０ｍｇＫＯＨ／ｇ、さらに好ましくは１００〜１５０ｍｇＫＯＨ／ｇまたは、アミン価１〜１００ｍｇＫＯＨ／ｇ、さらに好ましくは３０〜９０ｍｇＫＯＨ／ｇである。分散剤の量は通常、本発明の組成物１００質量部に対して３〜８０質量部とするのが適当である。
【０１４５】
必要に応じて、公知の分散助剤等の化合物を添加してもよい。これらの化合物は、顔料と分散剤との仲介をする化合物で、顔料表面と分散剤とに電気的、化学的に吸着し、分散安定性を向上させる機能を持つと考えられている。
【０１４６】
このような分散助剤としては例えば、ポリカルボン酸型高分子活性剤、ポリスルホン酸型高分子活性剤等のアニオン性活性剤、ポリオキシエチレン、ポリオキシレンブロロックポリマー等のノニオン系の活性剤があるが、好ましいものとして、アントラキノン系、フタロシアニン系、金属フタロシアニン系、キナクリドン系、アゾキレート系、アゾ系、イソインドリノン系、ピランスロン系、インダンスロン系、アンスラピリミジン系、ジブロモアンザンスロン系、フラバンスロン系、ペリレン系、ペリノン系、キノフタロン系、チオインジゴ系、ジオキサジン系等の有機顔料を母体とし、水酸基、カルボキシル基、スルホン酸基、カルボンアミド基、スルホンアミド基等の置換基を導入した顔料誘導体が挙げられる。これらの中でもフタロシアニン系及び金属フタロシアニンスルホンアミド化合物は特に有効である。
【０１４７】
背景技術の欄でも説明したが、ＬＣＤや撮像装置等に用いるカラーフィルタは一般に、ガラスなどの透明基板に、赤、緑、青の三原色画素と、これらの画素間に設けられた遮光層であるブラックマトリックスとを形成することにより製造されている。
【０１４８】
本発明のカラーフィルタにおいては、フタロシアニン化合物（１）および（２）を含有する組成物を含む点に特徴を有するため、カラーフィルタの作製方法は従来公知の知見を適宜参照し、あるいは組み合わせて適用することができる。例えば、特開平１０−１６０９２１号公報で開示されている方法が、本発明のカラーフィルタを作製する上で好ましいが、無論これらに限定されるわけではない。
【０１４９】
まず、ガラス基板上にブラックマトリックを形成する。次に、本発明の組成物を含有してなる感光性樹脂組成物をガラス基板上にスピンコート等により塗布し、乾燥する。次に、その後、必要に応じフォトマスクを介し露光する。その後、必要に応じ、アルカリ現像を行い、着色パターン（着色層）を得る。その後、必要に応じ、透明なオーバーコート層（保護膜）を形成して着色層の保護と表面の平坦化を行う。さらに、必要に応じ、透明導電膜を形成する。このように、カラーフィルタとすることができる。
【０１５０】
以下、より具体的に、本発明の組成物を用いたレジスト調製液の作製方法を説明する。
【０１５１】
レジスト調製液は、本発明のフタロシアニン化合物（１）および（２）を含む組成物を含有するが、さらに、溶媒、感光性樹脂組成物または分散剤等を含むと好ましい。
【０１５２】
本発明のカラーフィルタの製造時に用いることのできる溶媒としては、例えば、トルエン、キシレン、ベンゼン、エチルベンゼン、テトラリン、スチレン、シクロヘキサン、ジクロロメタン、クロロホルム、エチルクロライド、１，１，１−トリクロロエタン、１−クロロブタン、シクロヘキシルクロライド、ｔｒａｎｓ−ジクロロエチレン、シクロヘキサノール、メチルセロソルブ、ｎ−プロパノール、ｎ−ブタノール、２−エチルブタノール、ｎ−ヘプタノール、２−エチルヘキサノール、ブトキシエタノール、ジアセトンアルコール、ベンズアルデヒド、γ−ブチロラクトン、アセトン、メチルエチルケトン、ジブチルケトン、メチル−ｉ−ブチルケトン、メチル−ｉ−アミルケトン、シクロヘキサン、アセトフェノン、メチラール、フラン、β−β−ジクロロエチルエーテル、ジオキサン、テトラヒドロフラン、酢酸エチル、酢酸ｎ−ブチル、酢酸アミル、ｎ−酢酸ブチル、シクロヘキシルアミン、エタノールアミン、ジメチルホルムアミド、アセトニトリル、ニトロメタン、ニトロエタン、２−ニトロプロパン、ニトロベンゼン、ジメチルスルオキシド、ジエチレングリコールジメチルエーテル、ジエチレングリコールモノメチルエーテル、プロピレングリコールモノメチルエーテルアセテート（ＰＧＭＥＡ）、エチレングリコールモノメチルエーテルアセテート、シクロヘキサノン、Ｎ−メチルピロリドン等が挙げられる。中でも、沸点と粘性の観点で好ましくはジエチレングリコールジメチルエーテル、プロピレングリコールモノメチルエーテルアセテート、シクロヘキサノン、Ｎ−メチルピロリドンなどが好ましい溶媒として挙げられる。
【０１５３】
溶媒に対して、フタロシアニン化合物（１）および（２）を含む組成物は、好ましくは２〜２０質量％、さらに好ましくは８〜１２質量％であり、フタロシアニン化合物（１）のみの質量比は、好ましくは０．０１〜１５質量％、さらに好ましくは０．０２〜１０質量％である。
【０１５４】
次に、本発明に用いることのできる感光性樹脂組成物は、光の作用によって化学反応を起こし、その結果、溶媒に対する溶解度または親和性に変化を生じたり、液状より固体状に変化するものであればよく、例えば、アクリル系またはマレイミド系樹脂をバインダー樹脂（ベースポリマー）とし、これに各種のアクリル酸エステルまたはメタクリル酸エステルからなる感光性モノマー（光重合性モノマー）、光重合開始剤を加えてなる光重合型の感光性樹脂組成物、あるいは光二量化するアクリル系樹脂液を用いてなる光二量化型の感光性樹脂組成物などが挙げられるが、中でも光重合型の感光性樹脂組成物が好ましい。なお、ここでいうアクリル系樹脂液とは、通常、適当な粘度になるようにアクリル系樹脂を使用溶媒に溶解してなる溶液をいうが、無溶媒の液状のアクリル系樹脂液を含むものである。すなわち、本発明の組成物には、溶媒は必ずしも必須ではなく、無溶媒系の組成物であっても、感光性樹脂組成物が液状であり、上述した色素を均一に溶解することができ、かつレジスト調製液として適当な粘度をもたせることができるものであれば溶媒を用いなくともよい場合もある。この場合は、トルエンあるいはトルエンおよびジエチレングリコールジメチルエーテルを用いて色素の溶解性を予め測定することにより、使用可能な色素を選定できるものである。
【０１５５】
前記アクリル系またはマレイミド系樹脂としては、それを構成するモノマー、オリゴマーのうち１０質量％以上がアクリル酸、メタクリル酸、アクリル酸エステル、メタクリル酸エステルおよびマレイミド基を有する化合物から選ばれた１種以上であり、アクリル酸、メタクリル酸またはマレイミド基を有する化合物を好ましくは１〜５０質量％、さらに好ましくは５〜３５質量％、アクリル酸、メタクリル酸またはマレイミド基を有する化合物を好ましくは１０〜９０質量部、さらに好ましくは３０〜８０質量部含むものである。
【０１５６】
アクリル系樹脂を構成するモノマー、オリゴマーとしては、（メタ）アクリル酸、メチル（メタ）アクリレート、プロピル（メタ）アクリレート、ブチル（メタ）アクリレート、２−エチルヘキシル（メタ）アクリレート、オクチル（メタ）アクリレート、ベンジル（メタ）アクリレート、２一ヒドロキシエチル（メタ）アクリレート、２−ヒドロキシプロピル（メタ）アクリレート、（メタ）アクリルアミド、Ｎ−ヒドロキシメチルアクリルアミド、アクリロニトリル、スチレン、酢酸ビニル、マレイン酸、フマル酸、ポリエチレングリコールジ（メタ）アクリレート、トリメチロールプロパントリ（メタ）アクリレート、ペンタエリスリトールトリ（メタ）アクリレート、ジペンタエリスリトールヘキサ（メタ）アクリレート、ジペンタエリスリトールヘキサ（メタ）アクリレートのカプロラクトン付加物のヘキサ（メタ）アクリレート、メラミン（メタ）アクリレート、エポキシ（メタ）アクリレートプレポリマーが例示され、アクリル系樹脂としては、（メタ）アクリル酸、ヒドロキシアルキル（メタ）アクリレート、各種アルキル（メタ）アクリレートを重合してなるアクリル樹脂、（メタ）アクリル酸、ヒドロキシアルキル（メタ）アクリレート、各種アルキル（メタ）アクリレート、ベンジル（メタ）アクリレート、スチレンを重合してなるアクリル樹脂、（メタ）アクリル酸、各種アルキル（メタ）アクリレートを重合してなるアクリル樹脂が好ましい。
【０１５７】
マレイミド系樹脂を構成するモノマーとしては、Ｎ−フェニルマレイミド、Ｎ−ベンジルマレイミド、Ｎ−ヒドロキシフェニルマレイミド、Ｎ―メチルフェニルマレイミド、Ｎ−メトキシフェニルマレイミド、Ｎ−クロロフェニルマレイミド、Ｎ−ナフチルマレイミド等の芳香族置換マレイミドのほか、Ｎ−メチルマレイミド、Ｎ−エチルマレイミド、Ｎ−プロピルマレイミド、Ｎ−シクロヘキシルマレイミド等のアルキル置換マレイミドが例示できる。
【０１５８】
また、感光性樹脂組成物の成分となり得る感光性モノマーとしては、前記のアクリル系樹脂を構成するモノマーが挙げられるが、好ましくはトリメチロールプロパントリメタクリレート、ジペンタエリスリトールヘキサアクリレート、ペンタエリスリトールトリアクリレート、ペンタエリスリトールテトラアクリレートなどの多官能（メタ）アクリレートが挙げられる。
【０１５９】
また、感光性モノマーの使用量は、前記アクリル系樹脂１００質量部に対し４０〜９０質量部が好ましく、６０〜７０質量部がさらに好ましい。
【０１６０】
光重合型の感光性樹脂組成物の組成成分となり得る光重合開始剤としては、例えば、ベンゾインアルキルエーテル系化合物、アセトフェノン系化合物、ベンゾフェノン系化合物、フェニルケトン系化合物、チオキサントン系化合物、トリアジン系化合物、イミダゾール系化合物およびアントラキノン系化合物などが挙げられる。より具体的には、ＩＲＧＡＣＵＲＥ（登録商標）３６９、ＩＲＧＡＣＵＲＥ（登録商標）９０７（両者ともチバガイギーカ株式会社製、商品名）などのアセトフェノン系化合物などが挙げられる。これらの中でも、ＩＲＧＡＣＵＲＥ（登録商標）３６９、ＩＲＧＡＣＵＲＥ（登録商標）９０７などのアセトフェノン系化合物が好ましい。
【０１６１】
光重合開始剤の添加量は、特に限定されるものではないが、アセトフェノン系化合物（ＩＲＧＡＣＵＲＥ３６９など）については、感光性モノマー（光重合性モノマー；例えば、ジペンタエリスリトールヘキサクリレートなど）を１００質量部とした際に、好ましくは１〜３０質量部、より好ましくは５〜１５質量部の割合で添加されることが望ましい。
【０１６２】
なお、本発明の組成物には、必要に応じて、熱重合防止剤等の任意成分を添加することができる。上記熱重合防止剤は、保存安定性改良の目的で添加されるものであり、例えば、ハイドロキノン、ｐ−メトキシフェノール、ジ−ｔ−ブチル−ｐ−クレゾール、ピロガロール、ｔ−ブチルカテコール、ベンゾキノン、４，４'−チオビス（３−メチル−６−ｔ−ブチルフェノール）、２，２'−メチレン（４−メチル−６−ｔ−ブチルフェノール）、２−（メルカプトベンゾイミダゾール）など用いることができる。また、必要に応じて、光劣化防止剤を添加しても良い。
【実施例】
【０１６３】
以下、実施例および比較例を説明する。ただし、本発明の技術的範囲が以下の実施例のみに制限されるわけではない。
【０１６４】
合成例１：フタロシアニン化合物（Ａ）：（エトキシカルボニルフェノキシ）2.0Ｃｌ14.0ＺｎＰｃの合成
１００ｍｌの三口フラスコに、テトラクロロフタロニトリル（ＴＣＰＮ）７．９８ｇ（０．０３モル）と４−ヒドロキシ安息香酸エチル２．４９ｇ（０．０１５モル）と炭酸カリウム２．４４ｇ及びベンゾニトリル（ＢＮ）３２ｇを投入し、攪拌下１００℃で約２時間反応させた。反応終了後に無機塩をろ過して除去し、ＢＮが約６．７ｇになるまで濃縮した。濃縮後、ヨウ化亜鉛２．６３ｇを投入し、攪拌下１６０℃で約１６時間反応させた。反応後、メチルセロソルブ約１４ｇを投入した後、メタノール１００ｇ、水３５ｇの混合液中に投入し、結晶を得た。結晶を吸引ろ過後、今一度メタノール５０ｇ、水１７．５ｇの混合液中に投入し攪拌洗浄後、吸引ろ過した。ろ別後の結晶を７０℃で一晩真空乾燥し、フタロシアニン化合物（エトキシカルボニルフェノキシ）2.0Ｃｌ14.0ＺｎＰｃ約１０．３４ｇ（収率９９．３％）を得た。
【０１６５】
合成例２：フタロシアニン化合物（Ｂ）：（メトキシエトキシカルボニルフェノキシ）2.6Ｃｌ13.4ＺｎＰｃの合成
上記合成例１の４−ヒドロキシ安息香酸エチルを４−ヒドロキシ安息香酸メトキシエチル３．８３ｇとし、炭酸カリウムの量を３．３２ｇに変更したこと以外は、合成例１と同様に操作し、フタロシアニン化合物（メトキシエトキシカルボニルフェノキシ）2.6Ｃｌ13.4ＺｎＰｃ１０．９６ｇ（収率９４．７％）を得た。
【０１６６】
合成例３：フタロシアニン化合物（ア）：β位（２，５−ジクロロフェノキシ）8、α位（２，６−ジメチルフェノキシ）4Ｆ4ＺｎＰｃの合成
特開２００２−３０２４７７号公報の実施例１に記載された方法で、テトラフルオロフタロニトリル（ＴＦＰＮ）から３−（２，６−ジメチルフェノキシ）−４，５−ビス（２，５−ジクロロフェノキシ）−６−フルオロフタロニトリルを合成し、このニトリル１５ｇとヨウ化亜鉛２．２３ｇ、およびＢＮ３０ｇを１００ｍｌの三口フラスコに投入し、攪拌下１８０℃で約９時間反応させた。６０℃以下まで冷却後メタノール約４５０ｍｌに投入し、結晶化させた。結晶をろ過後、再び２２５ｍｌのメタノール中に投入し、攪拌洗浄後ろ別し、７０℃で一晩真空乾燥し、フタロシアニン化合物（ア）約１３．４ｇ（収率８７．１％）を得た。
【０１６７】
合成例４：フタロシアニン化合物（イ）：β位（２，５−ジメチルフェノキシ）8、α位（２，６−ジメチルフェノキシ）4Ｆ4ＣｕＰｃの合成
上記合成例３の方法に準じて３−（２，６−ジメチルフェノキシ）−４，５−ビス（２，５−ジメチルフェノキシ）−６−フルオロフタロニトリルを合成し、このニトリル１５ｇと塩化銅（Ｉ）０．７７ｇ、および１−オクタノール３０ｇを１００ｍｌの三口フラス
コに投入し、攪拌下１５０℃で約２時間反応させた。６０℃以下まで冷却後メタノール約４５０ｍｌに投入し、結晶化させた。結晶をろ過後、再び２２５ｍｌのメタノール中に投入し、攪拌洗浄後ろ別し、７０℃で一晩真空乾燥し、フタロシアニン化合物（イ）約１２．４ｇ（収率８０．０％）を得た。
【０１６８】
合成例５：フタロシアニン化合物（ウ）：（フェノキシ）11.45Ｃｌ4.55ＺｎＰｃの合成
上記合成例１の４−ヒドロキシ安息香酸エチルをフェノール８．０２ｇとし、炭酸カリウムの量を１３．７ｇに変更したこと以外は、合成例１と同様に操作し、フタロシアニン化合物（ウ）１１．３ｇ（収率８８．９％）を得た。
【０１６９】
合成例６：フタロシアニン化合物（エ）：（フェノキシ）13.33Ｃｌ2.67ＺｎＰｃの合成
上記合成例１の４−ヒドロキシ安息香酸エチルをフェノール９．４ｇとし、炭酸カリウムの量を１５．２ｇとし、フェノール置換反応の温度を１２０℃に変更したこと以外は、合成例１と同様に操作し、フタロシアニン化合物（エ）１２．９ｇ（収率９１．１％）を得た。
【０１７０】
合成例７：フタロシアニン化合物（オ）：（２，５−ジクロロフェノキシ）8（２，６−ジメチルフェノキシ）4Ｃｌ4ＺｎＰｃの合成
上記合成例１の４−ヒドロキシ安息香酸エチルを２，５−ジクロロフェノール９．７８ｇおよび２，６−ジメチルフェノール３．６７ｇとし、炭酸カリウムの量を１３．７ｇとし、置換フェノールの置換反応温度を１２５℃に変更したこと以外は、合成例１と同様に操作し、フタロシアニン化合物（オ）１７．０７ｇ（収率９１．８％）を得た。
【０１７１】
合成例８：フタロシアニン化合物（カ）：（４‐シアノフェノキシ）15ＣｌＺｎＰｃの合成
上記合成例１の４−ヒドロキシ安息香酸エチルを４−シアノフェノール１３．４ｇとし、炭酸カリウムの量を１７．１ｇとし、４−シアノフェノール置換反応の温度を１３０℃に変更したこと以外は、合成例１と同様に操作し、フタロシアニン化合物（カ）１７．１ｇ（収率９６．３％）を得た。
【０１７２】
合成例９：フタロシアニン化合物（キ）：（２‐メチルフェノキシ）15ＣｌＺｎＰｃの合成
上記合成例１の４−ヒドロキシ安息香酸エチルを２−メチルフェノール１２．２ｇとし、炭酸カリウムの量を１７．１ｇに変更したこと以外は、合成例１と同様に操作し、フタロシアニン化合物（キ）１４．１ｇ（収率８５．７％）を得た。
【０１７３】
合成例１０：フタロシアニン化合物（ク）：（４‐メチルカルボニルフェノキシ）16ＺｎＰｃの合成
上記合成例１の出発物質をＴＣＰＮからＴＦＰＮ６．０ｇに、４−ヒドロキシ安息香酸エチルを４−ヒドロキシ安息香酸メチル１８．７１ｇとし、炭酸カリウムの量を１８．７ｇに変更したこと以外は、合成例１と同様に操作し、フタロシアニン化合物（ク）１７．２ｇ（収率８３．２％）を得た。
【０１７４】
合成例１１：フタロシアニン化合物（ケ）：（２，６−ジクロロフェノキシ）5Ｃｌ11ＩｎＣｌＰｃの合成
１００ｍｌの三口フラスコに、テトラクロロフタロニトリル（ＴＣＰＮ）６．６５ｇ（０．０２５モル）と２，６−ジクロロフェノール５．０９ｇ（０．０３１モル）と炭酸カリウム４．７５ｇ及びベンゾニトリル（ＢＮ）３３ｇを投入し、攪拌下１００℃で約３時間反応させた。反応終了後に無機塩をろ過して除去し、ＢＮが約２．７ｇになるまで濃縮した。濃縮後、オクタノール８ｇと塩化インジウム（ＩＩＩ）四水和物２．０２ｇを投入し、攪拌下１６０℃で約８時間反応させた。反応後、メタノール１１５ｇ中に投入し、結晶を得た。結晶を吸引ろ過後、今一度メタノール５０ｇ中に投入し攪拌洗浄後、吸引ろ過した。ろ別後の結晶を７０℃で一晩真空乾燥し、フタロシアニン化合物（ケ）約５．７４ｇ（収率４９．７％）を得た。
【０１７５】
合成例１２：フタロシアニン化合物（コ）：（２，６−ジメチルフェノキシ）7Ｃｌ9ＩｎＣｌＰｃの合成
上記合成例１１の２，６−ジクロロフェノールを２，６−ジメチルフェノール５．３４ｇとし、炭酸カリウムの量を６．６５ｇに変更したこと以外は、合成例１１と同様に操作し、フタロシアニン化合物（コ）５．８０ｇ（収率５１．２％）を得た。
【０１７６】
＜最大吸収波長（λｍａｘ）＞
得られたフタロシアニン化合物の最大吸収波長（λｍａｘ）は、次のようにして測定した。
【０１７７】
サンプル４０ｍｇを正確に秤量し、メスフラスコ中でＰＧＭＥＡに溶解させて体積を５０ｍＬにした。得られた溶液を、１ｍＬのホールピペットと５０ｍＬのメスフラスコを用いてＰＧＭＥＡで５０倍に希釈した。希釈した液の吸収を、分光光度計（分光光度計（日立製作所（株）社製：Ｕ−２９１０）を用いて測定し、吸収が最大の波長を最大吸収波長（λｍａｘ）とした。なお、上記方法により測定した最大吸収波長（λｍａｘ）は、上記フタロシアニン化合物（１）および（２）の説明に記載の通りである。
【０１７８】
＜カラーフィルタ評価＞
（実施例１）
（１）染料レジスト溶液（以下、「着色剤組成物」とも称する）の調製
下記に示す配合により分散溶液を調製後、ビーズミルを使用して２時間攪拌混合し、緑色分散液（着色剤組成物）を得た。
【０１７９】
【表１】
2014028950.tif 000021
【０１８０】
なお、本明細書中の黄色系色素化合物（１）は、下記の化学式（ａ）に示すものである。
【０１８１】
【化２０】
2014028950.tif 000022
【０１８２】
（２）塗膜板の作製
あらかじめアセトンで表面を拭ったガラス基板に対して、上記（１）で得られた染料レジスト溶液（着色剤組成物）を乾燥後の膜厚が約２μｍになるようにスピンコーターを用いて塗布し、８０℃で３０分間プリベークした。その後、ＵＶ照射して樹脂を硬化させた後、２２０℃で２０分間ポストベークした。
【０１８３】
（３）フィルターの評価
上記で得られた着色フィルターの色度座標値、透過率、耐変色性およびコントラスト比を評価した。その結果を下記表４に示す。なお、下記表に示した色度座標値、透過率、耐変色性（耐熱性）およびコントラスト比は以下のようにして測定した。
【０１８４】
（色素座標値）
日立分光光度計Ｕ−２９１０を用いて吸収波形を測定し、さらにこの波形に定数倍することで色度座標値のｙ＝０．６００となるように、色度（ｘ、ｙ）を求めた。照明にはＣ光源を用いたとして計算した。
【０１８５】
（透過率）
日立分光光度計Ｕ−２９１０を用いて吸収波形を測定し、さらにこの波形の最大吸収波長の吸光度の値が２．５になるように定数倍し、さらにその波形を透過率の波形に変換することで、７１０ｎｍと７２０ｎｍの透過率の値を計算した。
【０１８６】
（耐変色性（耐熱性））
８０℃でプリベークして得られたコーティングガラス板の吸収スペクトルを分光光度計(日立製作所（株）社製：Ｕ−２９１０)にて測定し、これを加熱前スペクトルとした。次に、このコーティングガラス板を光架橋し２２０℃にて２０分間ポストベークした後、吸収スペクトルを分光光度計にて測定し、これを加熱後スペクトルとした。このように測定した加熱前、加熱後の各スペクトルにおいて３８０〜７８０ｎｍまでの吸光度を積分し、加熱前と加熱後でその吸光度の差を測定した。また、着色剤組成物の吸収スペクトルにおいて、波長６３０〜６７０ｎｍにおける最大吸収波長の吸光度に対する波長５２０ｎｍの吸光度の比の加熱前後の変化を求めた。すなわち、下記式（Ｉ）で表される耐変色性の指標ΔＡｂｓを以下の式で計算し、耐変色性を評価した。
【０１８７】
【数１】
2014028950.tif 000023
【０１８８】
式中、Ｕ1およびＵ2は加熱前の吸収スペクトルの吸光度を表わし、この際、Ｕ1は波長５２０ｎｍの吸光度およびＵ2は波長６３０〜６７０ｎｍにおける最大吸収波長の吸光度を表し、Ｅ1およびＥ2は加熱後の吸収スペクトルの吸光度を表わし、この際、Ｅ1は波長５２０ｎｍの吸光度およびＥ2は波長６３０〜６７０ｎｍにおける最大吸収波長の吸光度を表す。
【０１８９】
（コントラスト比）
ポストベーク後のコーティングガラスを２枚の偏向板で挟み、２枚の偏向板の偏向軸が平行のときと直交の時の透過光量の比（コントラスト比）を測定した。その測定結果により次の３段階の評価を行った。
【０１９０】
◎：コントラスト比が１２０００倍を超える場合
○：コントラスト比が１００００〜１２０００倍の場合。
【０１９１】
（実施例２）
上記実施例１において、（１）染料レジスト溶液の調製を下記の通り変更したこと以外は、同様にして着色剤組成物の評価を行った。結果を表４に示す。
【０１９２】
実施例２では、下記に示す配合により分散溶液を調製後、ビーズミルを使用して２時間撹拌混合し、緑色分散液（着色剤組成物）を得た。
【０１９３】
【表２】
2014028950.tif 000024
【０１９４】
（実施例３）
上記実施例１において、（１）染料レジスト溶液の調製を下記の通り変更したこと以外は、同様にして着色剤組成物の評価を行った。結果を表４に示す。
【０１９５】
実施例３では、下記の組成で混合溶解し、染料レジスト溶液（着色剤組成物）を調製した。
【０１９６】
【表３】
2014028950.tif 000025
【０１９７】
（実施例４）
上記実施例３のフタロシアニン化合物（ア）を、フタロシアニン化合物（ウ）に変更したこと以外は、実施例３と同様に評価した。結果を表４に示す。
【０１９８】
（実施例５）
上記実施例３のフタロシアニン化合物（ア）を、フタロシアニン化合物（エ）に変更したこと以外は、実施例３と同様に評価した。結果を表４に示す。
【０１９９】
（実施例６）
上記実施例３のフタロシアニン化合物（Ａ）を、フタロシアニン化合物（Ｂ）とし、フタロシアニン化合物（ア）を、フタロシアニン化合物（オ）に変更したこと以外は、実施例３と同様に評価した。結果を表４に示す。
【０２００】
（実施例７）
上記実施例６のフタロシアニン化合物（オ）を、フタロシアニン化合物（カ）に変更したこと以外は、実施例６と同様に評価した。結果を表４に示す。
【０２０１】
（実施例８）
上記実施例６のフタロシアニン化合物（オ）を、フタロシアニン化合物（キ）に変更したこと以外は、実施例６と同様に評価した。結果を表４に示す。
【０２０２】
（実施例９）
上記実施例６のフタロシアニン化合物（オ）４．５質量部を、フタロシアニン化合物（ク）１０質量部に変更したこと以外は、実施例６と同様に評価した。結果を表４に示す。
【０２０３】
（実施例１０）
上記実施例３のフタロシアニン化合物（ア）を、フタロシアニン化合物（ケ）に変更したこと以外は、実施例３と同様に評価した。結果を表４に示す。
【０２０４】
（実施例１１）
上記実施例２のフタロシアニン化合物（ア）を、フタロシアニン化合物（コ）に変更したこと以外は、実施例２と同様に評価した。結果を表４に示す。
【０２０５】
（比較例１）
上記実施例３のフタロシアニン化合物（Ａ）３０．０質量部、フタロシアニン化合物（ア）４．５質量部を、フタロシアニン化合物（ア）３０．０質量部のみに変更した（すなわち、フタロシアニン化合物（１）を加えなかった）こと以外は、実施例３と同様に評価した。結果を表４に示す。なお表中の「−」は、当該化合物を添加していないことを示す（以下同様）。
【０２０６】
（比較例２）
上記実施例３において、フタロシアニン化合物（ア）を添加しなかった（すなわち、フタロシアニン化合物（１）のみとした）こと以外は、実施例３と同様に評価した。結果を表４に示す。
【０２０７】
（比較例３）
上記実施例２において、フタロシアニン化合物（ア）を添加しなかった（すなわち、フタロシアニン化合物（１）のみとした）こと以外は、実施例２と同様に評価した。結果を表４に示す。
【０２０８】
【表４】
2014028950.tif 000026
【０２０９】
以上のように、本発明の組成物（カラーフィルタ用着色剤組成物）は、２種類の波長の異なるフタロシアニン化合物（１）および（２）を適宜配合することにより、輝度Ｙ値を向上させるとともに、波長７１０〜７２０ｎｍ付近の透過率を２％以下という低い値に抑えることができる。また同時に、耐変色性の指標ΔＡｂｓの値が１．３５以下であり、加熱前後の変化が小さく、コントラスト比も単独で用いる場合よりも向上できる。
【０２１０】
本発明のカラーフィルタ用着色剤組成物は、２種類の波長の異なるフタロシアニン化合物を適宜配合することにより、相乗効果がみられ、単独で用いる場合よりも全ての特性において性能が優れることがわかる。